(57)【特許請求の範囲】
【請求項１】
ポリ塩化ビニルとブレンドして良好な熱及び紫外線抵抗を有する革状組成物を製造することができるゴム状ポリマーの製造方法であって、次の工程：（１）(a)ブチルアクリレート、(b)メチルメタクリレート、エチルメタクリレート、メチルアクリレート、及びエチルアクリレートより成る群から選択される少なくとも一員、(c)アクリロニトリル、(d)架橋剤、及び(e)半エステルマレエート石鹸を乳化重合条件下に重合して、シードポリマー含有ラテックスを製造すること；
（２）(a)スチレン、(b)追加のアクリロニトリル、及び(c)追加の架橋剤を、ゴム状ポリマーを含むエマルジョンの形成を生じる乳化重合条件下にシードポリマー含有ラテックスに加えること；
（３）２〜約２０の炭素原子を含むアミノアルコールをゴム状ポリマーを含むエマルジョンに、該エマルジョンの全重量を基準として約０．０５〜約２重量％加えること；
（４）約５℃〜約９５℃の範囲内の温度で、アミノアルコールを残存アクリロニトリル及び残存ｎ−ブチルアクリレートと反応させること；並びに
（５）ゴム状ポリマーを含むエマルジョンからゴム状ポリマーを回収することを含んで成る、前記の製造方法。
【請求項２】
約２０℃〜約７０℃の範囲内の温度で、アミノアルコールを残りのアクリロニトリル及び残存ｎ−ブチルアクリレートと反応させる、請求項１に記載の方法。
【請求項３】
エマルジョンの全重量を基準として約０．１〜約１．５重量％のアミノアルコールが加えられ；アミノアルコールが２〜約５の炭素原子を含む、請求項１に記載の方法。
【発明の詳細な説明】
【０００１】
【発明の属する技術分野】
自動車の計測器パネル及びドアパネルは典型的には硬質の裏材料（ｂａｃｋｉｎｇ）からつくられる複合材料であり、この裏材料は半硬質ウレタンンフォームを支持し、半硬質ウレタンンフォームはスキンコンパウンドで被覆されている。このようなスキンコンパウンドは典型的にはポリ塩化ビニル（ＰＶＣ）とニトリルゴム（ＮＢＲ）とのブレンドである。ニトリルゴムはＰＶＣのための永久改質剤としてそのようなブレンド中に含まれ、ブレンドにさらに高度の柔軟性を与える。
【０００２】
【発明が解決しようとする課題】
自動車産業は最近、より大きなガラス面積を典型的に含むさらに空気力学的な車体設計へと現在動いている。このような設計変更は自動車内装品の熱及び紫外線老化を著しく増している。このことはまた自動車内部パネル内のスキンとして利用されるポリマーに課される要求を著しく増してきた。
【０００３】
自動車内部パネルのためのスキンとして使用される通常のＰＶＣ／ＮＢＲブレンドの熱及び紫外線老化特性を改善するために、熱及び紫外線安定剤が使用できる。しかし、そのようなブレンドの老化特性が添加剤の添加によって改善される程度は限られている。事実、これまで熱及び光安定剤の利用によって実現されなかった、そのような用途における性能特性についての要求がある。例えば、乗り物の寿命の間の高い熱及び厳しい紫外線の条件下での変色及び亀裂に抵抗することは、自動車パネルに使用されるスキンのために高度に望ましいであろう。
【０００４】
【課題を解決するための手段】
ＮＢＲ／ＰＶＣブレンドは、それらを自動車パネルのためのスキン組成物として有用にする多数の物理的特性を提供する。ＮＢＲはＰＶＣのための永久柔軟化モノマーとして働く。これはまた収縮抑制剤及び型押し助剤として働き、そしてしぼの保留性を改善する。このようなブレンドにおいてＮＢＲは、真空成形厚み調整をさらに与え、そして低い曇り特性を示す。ＮＢＲはＰＶＣと高度に相溶性であり、そして再循環される能力を有する。ＮＢＲと置換されるいずれのポリマーもこれらの必須の特性を示すことが必須である。
【０００５】
本発明は、ポリ塩化ビニルとブレンドして革状組成物を製造することができるゴム状ポリマーに関する。これらの組成物は自動車の内部パネルのためのスキンを製造するうえで特に有用である。このゴム状ポリマーを使用して製造されたスキン組成物は、慣用のＮＢＲ／ＰＶＣブレンドを使用して製造されたものよりも高いレベルの熱及び紫外線に対する抵抗を与える。本発明のゴム状ポリマーは低い曇り特性、低い臭い、収縮抑制、及びしぼの保留をも与える。これらはさらに、型押し助剤及び永久柔軟化改質剤としても働く。本発明のゴム状ポリマーはガスケットアプリケーションの構築においてそれらを有用とする特性をも有する。
【０００６】
本発明はさらに詳細には、
ポリ塩化ビニルとブレンドして良好な熱及び紫外線抵抗を有する革状組成物を製造することができるゴム状ポリマーであって、
(a)ブチルアクリレート、または所望によりブチルアクリレートと２−エチルヘキシルアクリレートとの混合物であって約４０％までの２−エチルヘキシルアクリレートを含む前記混合物、(b)メチルメタクリレート、エチルメタクリレート、メチルアクリレート、及びエチルアクリレートより成る群から選択される少なくとも一員、(c)アクリロニトリル、(d)スチレン、(e)半エステルマレエート石鹸、及び(f) 架橋剤から成る繰り返し単位を含んで成る前記のゴム状ポリマーを開示する。
【０００７】
本発明は、ポリ塩化ビニルとブレンドして良好な熱及び紫外線抵抗を有する革状組成物を製造することができるゴム状ポリマーの製造方法であって、次の工程：
（１）(a)ブチルアクリレート、(b)メチルメタクリレート、エチルメタクリレート、メチルアクリレート、及びエチルアクリレートより成る群から選択される少なくとも一員、(c)アクリロニトリル、並びに(d)架橋剤を乳化重合条件下に重合して、シードポリマー含有ラテックスを製造すること；
（２）(a)スチレン、(b)追加のアクリロニトリル、及び(c)追加の架橋剤を、ゴム状ポリマーを含むエマルジョンの形成を生じる乳化条件下にシードポリマー含有ラテックスに加えること；並びに
（３）ゴム状ポリマーを含むエマルジョンからゴム状ポリマーを回収すること
を含んで成る、前記の製造方法を開示する。
【０００８】
本発明はさらに、ポリ塩化ビニルとブレンドして良好な熱及び紫外線抵抗を有する革状組成物を製造することができるゴム状ポリマーの製造方法であって、次の工程：
（１）(a)ブチルアクリレート、(b)メチルメタクリレート、エチルメタクリレート、メチルアクリレート、及びエチルアクリレートより成る群から選択される少なくとも一員、(c)アクリロニトリル、(d)架橋剤、及び(e)半エステルマレエート石鹸を乳化重合条件下に重合して、シードポリマー含有ラテックスを製造すること；
（２）(a)スチレン、(b)追加のアクリロニトリル、及び(c)追加の架橋剤を、ゴム状ポリマーを含むエマルジョンの形成を生じる乳化条件下にシードポリマー含有ラテックスに加えること；
（３）アミノアルコールをゴム状ポリマーを含むエマルジョンに加えること；並びに
（４）ゴム状ポリマーを含むエマルジョンからゴム状ポリマーを回収すること
を含んで成る、前記の製造方法を開示する。
【０００９】
本発明はさらに、自動車用途に有用な皮状組成物であって、(1)ポリ塩化ビニル、(2)可塑剤、並びに(3)(a)ブチルアクリレート、または所望によりブチルアクリレートと２−エチルヘキシルアクリレートとの混合物であって約４０％までの２−エチルヘキシルアクリレートを含む前記混合物、(b)メチルメタクリレート、エチルメタクリレート、メチルアクリレート、及びエチルアクリレートより成る群から選択される少なくとも一員、(c)アクリロニトリル、(d)スチレン、(e)半エステルマレエート石鹸、及び(f) 架橋剤から成る繰り返し単位を含んで成るゴム状ポリマー
を含んで成る、前記の皮状組成物を開示する。
【００１０】
本発明はさらに、硬質裏材料によって支えられている半硬質ウレタンフォームから成る自動車用途のためのパネルであって、
前記半硬質ウレタンフォームが(1)ポリ塩化ビニル、(2)可塑剤、及び(3)(a)ブチルアクリレート、または所望によりブチルアクリレートと２−エチルヘキシルアクリレートとの混合物であって約４０％までの２−エチルヘキシルアクリレートを含む前記混合物、(b)メチルメタクリレート、エチルメタクリレート、メチルアクリレート、及びエチルアクリレートより成る群から選択される少なくとも一員、(c)アクリロニトリル、(d)スチレン、(e)半エステルマレエート石鹸、及び(f) 架橋剤から成る革状スキンによって覆われている、
前記のパネルを開示する。
【００１１】
本発明のゴム状ポリマーは遊離基乳化重合技術を使用して合成される。これらのゴム状ポリマーは、(a)ブチルアクリレート、または所望によりブチルアクリレートと２−エチルヘキシルアクリレートとの混合物であって約４０％までの２−エチルヘキシルアクリレートを含む前記混合物、(b)メチルメタクリレート、エチルメタクリレート、メチルアクリレート、またはエチルアクリレート、(c)アクリロニトリル、(d)スチレン、(e)半エステルマレエート石鹸、及び(f) 架橋剤から誘導される繰り返し単位を含んで成る。架橋剤は典型的には多官能性のアクリレート、多官能性のメタクリレートまたはジビニルベンゼンである。使用できる架橋剤のいくつかの具体例はエチレングリコールメタクリレート、ジビニルベンゼン、及び1,4-ブタンジオールジメタクリレートを含む。
【００１２】
技術的に、本発明のゴム状ポリマーは、(a)ブチルアクリレート、または所望によりブチルアクリレートと２−エチルヘキシルアクリレートとの混合物であって約４０％までの２−エチルヘキシルアクリレートを含む前記混合物、(b)メチルメタクリレート、エチルメタクリレート、メチルアクリレート、またはエチルアクリレート、(c)アクリロニトリル、(d)スチレン、(e)半エステルマレエート石鹸、及び(f) 架橋剤から誘導される繰り返し単位（鎖結合）を含む。これらの繰り返し単位は、各々のモノマー中に存在するより１つ少ない炭素−炭素二重結合を含む点においてモノマーと異なる。すなわち、炭素−炭素二重結合はモノマーからゴム状ポリマー中の繰り返し単位へと重合される間に消費される。従って、ゴム状ポリマーが種々のモノマーを含むということは、実際はそれがこれらのモノマーから誘導される繰り返し単位を含むということを意味する。
【００１３】
本発明のゴム状ポリマーは通常、(a)ブチルアクリレート、または所望によりブチルアクリレートと２−エチルヘキシルアクリレートとの混合物であって約４０％までの２−エチルヘキシルアクリレートを含む前記混合物約４０〜約８０重量％、(b)メチルメタクリレート、エチルメタクリレート、メチルアクリレート、またはエチルアクリレート約５〜約３５重量％、(c)アクリロニトリル約４〜約３０重量％、(d)スチレン約３〜約２５重量％、(e)半エステルマレエート石鹸約０．５〜約８重量％、及び(f)架橋剤約０．２５〜約８重量％を含む。
【００１４】
このようなゴム状ポリマーは好ましくは、(a)ブチルアクリレート、または所望によりブチルアクリレートと２−エチルヘキシルアクリレートとの混合物であって約４０％までの２−エチルヘキシルアクリレートを含む前記混合物約５０〜約８０重量％、(b)メチルメタクリレート、エチルメタクリレート、メチルアクリレート、またはエチルアクリレート約３〜約２５重量％、(c)アクリロニトリル約６〜約３０重量％、(d)スチレン約５〜約１８重量％、(e)半エステルマレエート石鹸約１〜約５重量％、及び(f)架橋剤約０．５〜約４重量％を含む。
【００１５】
本発明のゴム状ポリマーはさらに好ましくは、(a)ブチルアクリレート、または所望によりブチルアクリレートと２−エチルヘキシルアクリレートとの混合物であって約４０％までの２−エチルヘキシルアクリレートを含む前記混合物約５５〜約７５重量％、(b)メチルメタクリレート、エチルメタクリレート、メチルアクリレート、またはエチルアクリレート約５〜約２０重量％、(c)アクリロニトリル約１０〜約２５重量％、(d)スチレン約８〜約１４重量％、(e)半エステルマレエート石鹸約２〜約４重量％、及び(f)架橋剤約１〜約３重量％を含む。この文節で報告した百分率はゴム状ポリマーの全重量に基づいている。
【００１６】
本発明のゴム状ポリマーは遊離基重合技術を利用して水性反応混合物中で合成される。この重合技術において利用される反応混合物は、水、適切なモノマー、適切な遊離基開始剤、架橋剤、ハーフエステルマレエート石鹸、及びアルカリスルホネートの金属塩またはアルカリサルフェートの金属塩である。この重合技術にいおいて利用される反応混合物は通常、反応混合物の全重量に基づき、約１０〜約８０重量％のモノマーを含む。反応混合物は好ましくは約２０〜約７０重量％のモノマー、さらに好ましくは約４０〜約５０重量％のモノマーを含む。
【００１７】
このような重合を実施する際に利用される反応混合物は、典型的に約０．００５ｐｈｍ（モノマー１００重量部あたりの部数）〜約１ｐｈｍの、アルキルサルフェートの金属塩及びアルキルスルホネートの金属塩よりなる群から選択される少なくとも１員を含む。反応混合物が約０．００８ｐｈｍ〜約０．５ｐｈｍの、アルキルスルホネートの金属塩またはアルキルサルフェートの金属塩を含むことが一般に好ましい。反応混合物が約０．０５ｐｈｍ〜約０．３ｐｈｍの、アルキルスルホネートの金属塩またはアルキルサルフェートの金属塩を含むことが通常さらに好ましい。
【００１８】
この系で利用される遊離基重合技術は通常、反応混合物中に遊離基開始剤を含めることによって開始される。実際に、遊離基を生じることができるいかなるタイプの化合物でも遊離基開始剤として利用できる。遊離基発生剤は通常約０．０１ｐｈｍ〜約１ｐｈｍの範囲内の濃度で使用される。通常使用される遊離基開始剤は過硫酸カリウム、過硫酸アンモニウム、ベンゾイルペルオキシド、過酸化水素、ジ−ｔ−ブチルペルオキシド、ジクミルペルオキシド、２，４−ジクロロベンゾイルペルオキシド、デカノイルペルオキシド、ラウリルペルオキシド、クメンヒドロペルオキシド、ｐ−メンタンヒドロペルオキシド、ｔ−ブチルヒドロペルオキシド、アセチルペルオキシド、メチルエチルケトンペルオキシド、コハク酸ペルオキシド、ジセチルペルオキシカーボネート、ｔ−ブチルペルオキシアセテート、ｔ−ブチルペルオキシマレイン酸、ｔ−ブチルペルオキシベンゾエート、アセチルシクロヘキシルスルホニルペルオキシド等のような種々のペルオキシジェン化合物；２−ｔ−ブチルアゾ−２−シアノプロパン、ジメチルアゾジイソブチレート、アゾジイソブチロニトリル、２−ｔ−ブチルアゾ−１−シアノシクロヘキサン、１−ｔ−アミルアゾ−１−シアノシクロヘキサン等のような種々のアゾ化合物；並びに２，２−ビス−（ｔ−ブチル−ペルオキシ）ブタン等のような種々のアルキルペルケタールを含む。水溶性のペルオキシジェン遊離基開始剤は特にこのような水性重合において有用である。
【００１９】
本発明の乳化重合は典型的には約６０°F（２０℃）〜１９０°F（８８℃）の範囲の温度で実施される。約８８℃を越える温度では、ブチルアクリレートのようなアルキルアクリレートモノマー類は沸騰する傾向がある。従って、このようなアルキルアクリレートモノマーを約８８℃を越える温度に加熱するためには、加圧ジャケットが必要であろう。一方、約５５℃以下の重合温度では、満足な重合速度を確実にするためにレドックス開始剤系が必要である。
【００２０】
本発明において有用なスルホネート界面活性剤は広い種々の供給源から商業的に入手できる。例えば、Ｄｕ  Ｐｏｎｔはアルキルアリール硫酸ナトリウムをＡｌｋａｎｏｌ（商標）の商品名で販売しており、Ｂｒｏｗｉｎｇ  Ｃｈｅｍｉｃａｌ  Ｃｏｒｐｏｒａｔｉｏｎはドデシルベンゼンスルホン酸ナトリウムをＵｆａｒｙｌ（商標）Ｄ１−８５の商品名で販売しており、そしてＲｕｅｔｇｅｒｓ−Ｎｅａｓｅ  Ｃｈｅｍｉｃａｌ  Ｃｏｍｐａｎｙはクメンスルホン酸ナトリウムをＮａｘｏｎａｔｅ  Ｈｙｄｒｏｔｒｏｐｅ（商標）の商品名で販売している。使用できるスルホネート界面活性剤のいくつかの代表的な例は、トルエン−キシレンスルホン酸ナトリウム、トルエンスルホン酸ナトリウム、クメンスルホン酸ナトリウム、デシルジフェニルエーテルスルホン酸ナトリウム、ドデシルベンゼンスルホン酸ナトリウム、ドデシルジフェニルエーテルスルホン酸ナトリウム、１−オクタンスルホン酸ナトリウム、テトラデカンスルホン酸ナトリウム、ペンタデカンスルホン酸ナトリウム、ヘプタデカンスルホン酸ナトリウム、及びトルエンスルホン酸カリウムを含む。
【００２１】
アルキルベンゼンスルホネートの金属塩は高度に好ましい等級のスルホネート界面活性剤である。金属は一般にナトリウムまたはカリウムであり、ナトリウムが好ましい。アルキルベンゼンスルホネートのナトリウム塩は構造式
【化１】
0003943633.tif 000002
（式中、Ｒは１〜約２０の炭素原子を含むアルキル基を表す）を有する。アルキル基が約８〜約１４の炭素原子を有することが好ましい。
【００２２】
本発明のゴム状ポリマーを合成する際に利用される遊離基乳化重合は典型的には、約１０℃〜約９５℃の範囲内の温度で実施される。ほとんどの場合、利用する重合温度は約２０℃〜約８０℃の範囲で変化する。重合は２工程バッチ処理として実施される。第１工程において、シードポリマー含有ラテックスが合成される。これは、(a)ブチルアクリレート、または所望によりブチルアクリレートと２−エチルヘキシルアクリレートとの混合物であって約４０％までの２−エチルヘキシルアクリレートを含む前記混合物、(b)メチルメタクリレート、エチルメタクリレート、メチルアクリレート、及びエチルアクリレートより成る群から選択される少なくとも一員、(c)アクリロニトリル、並びに(d)架橋剤を重合することによって行われる。
【００２３】
シードポリマー含有ラテックスは典型的には(a)ブチルアクリレート、または所望によりブチルアクリレートと２−エチルヘキシルアクリレートとの混合物であって約４０％までの２−エチルヘキシルアクリレートを含む前記混合物約４０〜約９０重量％、(b)メチルメタクリレート、エチルメタクリレート、メチルアクリレート、またはエチルアクリレート約５〜約３５重量％、(c)アクリロニトリル約２〜約３０重量％、並びに(d)架橋剤約０．２５〜約６重量％を含む。第１工程において利用されるモノマー成分が、(a)ブチルアクリレート、または所望によりブチルアクリレートと２−エチルヘキシルアクリレートとの混合物であって約４０％までの２−エチルヘキシルアクリレートを含む前記混合物約５０〜約８５重量％、(b)メチルメタクリレート、エチルメタクリレート、メチルアクリレート、またはエチルアクリレート約５〜約３０重量％、(c)アクリロニトリル約４〜約２８重量％、並びに(d)架橋剤約０．５〜約４重量％を含むことが好ましい。シードポリマーラテックスの合成において使用されるモノマー装填組成物が、(a)ブチルアクリレート、または所望によりブチルアクリレートと２−エチルヘキシルアクリレートとの混合物であって約４０％までの２−エチルヘキシルアクリレートを含む前記混合物約６０〜約８０重量％、(b)メチルメタクリレート、エチルメタクリレート、メチルアクリレート、またはエチルアクリレート約５〜約２５重量％、(c)アクリロニトリル約５〜約２５重量％、並びに(d)架橋剤約１〜約３重量％を含むことが一般にさらに好ましい。
【００２４】
シードポリマーラテックスを製造した後、スチレンモノマー、追加のアクリロニトリルモノマー、及び追加の架橋剤が、シードポリマー含有ラテックスに加えられる。一般に、スチレン約４〜約３０重量部、追加のアクリロニトリル約１〜約２０重量部、及び約０．０１〜２重量部の架橋剤が加えられる。重合のこの第２工程において、スチレン約６〜約２２重量部、アクリロニトリル約３〜約１２重量部、及び約０．０５〜１重量部の架橋剤が加えられるのが好ましい。スチレン約１０〜約１７重量部、アクリロニトリル約４〜約８重量部、及び約０．１〜約０．５重量部の架橋剤をシードポリマーラテックスに加えて本重合の第２相を開始するのが典型的にさらに好ましい。
【００２５】
本発明の重合を実施するために、広い種々の架橋剤が利用できる。利用できる架橋剤のいくつかの代表的な例は２官能価のアクリレート、２官能価のメタクリレート、３官能価のアクリレート、３官能価のメタクリレート、及びジビニルベンゼンを含む。１，４−ブタノールジメタクリレートが架橋剤として実際に有用であることが証明された。
【００２６】
本重合において利用される半エステルマレエート石鹸は、無水マレイン酸を約１０〜約２４の炭素原子を含む脂肪アルコールと反応させることによって製造できる。約１２〜約１６の炭素原子を含む脂肪アルコールを利用するのが典型的に好ましい。ハーフエステルマレエート石鹸の製造において、１モルの無水マレイン酸が１モルの脂肪アルコールと反応する。この反応は典型的には、約５０℃〜約８０℃の範囲内の温度で実施され、次のように描写される。
【００２７】
【化２】
0003943633.tif 000003
半エステルマレエート石鹸を製造するために、次に水酸化ナトリウムまたは水酸化カリウムが典型的に加えられる。
【００２８】
【化３】
0003943633.tif 000004
ほとんどの場合、重合は高いモノマー転化率が達成されるまで継続される。重合が完了した後、アミノアルコールをエマルジョンに加えてラテックスを脱臭するのが通常望ましい。アミノアルコールは一般に構造式  ＨＯ−Ａ−ＮＨ2 （式中、Ａは２〜約２０の炭素原子を含むアルキレン基を表す）を有するものである。アミノアルコールが、２〜約１０の炭素原子を含むのが通常好ましく、２〜約５の炭素原子を含むアミノアルコールが最も好ましい。２−アミノエタノール及び２−ヒドロキシエチルアミンとしても既知のエタノールアミン（ＨＯ-ＣＨ2-ＣＨ2-ＮＨ2）が高度に好ましいアミノアルコールの代表例である。好ましいアミノアルコールのいくつかの追加の例は３−アミノプロパノール、４−アミノブタノール、２−アミノ−２−メチル−１−プロパノール、２−アミノ−２−エチル−１，３−プロパンジオール、Ｎ−メチル−２，２−イミノエタノール及び５−アミノペンタノールを含む。
【００２９】
この脱臭工程は、アミノアルコールがエマルジョン中に存在する残存ｎ−ブチルアクリレート及びアクリロニトリルと反応することを可能とする条件下に実施される。この反応は広い温度範囲にわたり進行し、そして脱臭工程は約５℃〜約９５℃の範囲内のどの温度においても実施できる。しかし、実際的な理由から、脱臭工程は通常約２０℃〜約７０℃の範囲内の温度で実施される。反応は温度が高い程速いので、必要な反応時間は温度が増加するにつれて減少する。例えば、約２０℃の温度において、脱臭工程において１〜３日間の滞留時間が必要であり得る。一方、約６５℃の温度では、わずか約２時間の反応時間が通常要求される。
【００３０】
アミノアルコールが残存ｎ−ブチルアクリレートモノマー及び残存アクリロニトリルモノマーと反応するために必要な時間は利用するアミノアルコールのレベルにも依存する。一般に、エマルジョンの全重量に基づいて、約０．０５重量％〜約２重量％のアミノアルコールが添加される。さらに典型的には、約０．１重量％〜約１．５重量％のアミノアルコールが加えられる。約０．３重量％〜約１重量％のアミノアルコールを利用するのが通常好ましい。
【００３１】
この２工程バッチ重合法によって製造されたゴム状ポリマーは、所望の脱臭工程の後にエマルジョン（ラテックス）から回収される。これは標準的な凝固技術を使用して達成できる。例えば、凝固は塩類、酸類またはこの両方をラテックスに加えることによって達成できる。
【００３２】
ゴム状ポリマーを凝固によって回収した後、臭いをさらに減じるために水洗できる。これは単にゴム状ポリマー上に水を注ぐかまたは噴霧することによって達成できる。このゴム状ポリマーは、さらに臭いを減じる水浴中に入れることによって洗うこともできる。水洗後、一般的にゴム状ポリマーは乾燥される。
【００３３】
乾燥ゴム状ポリマーを粉末に変えて、その使用を容易化することがときどき有益である。この場合には、ゴム状ポリマーに分配剤（ｐａｒｔｉｔｉｏｎｉｎｇａｇｅｎｔ）を加えることが有益である。使用できる分配剤のいくつかの代表的な例は炭酸カルシウム、エマルジョンポリ塩化ビニル、及びシリカを含む。炭酸カルシウムがそのような用途に利用できる高度に望ましい分配剤である。
【００３４】
本発明のゴム状ポリマーはポリ塩化ビニルとブレンドして革に似た組成物を作ることができる。これらの革状組成物は自動車用途に使用されるパネルのためのスキン組成物の製造に利用するための、優秀な特性の組み合わせを示す。これらの革状組成物は、標準的な混合技術を利用してゴム状ポリマーをポリ塩化ビニル（ＰＶＣ）中にブレンドすることによって製造できる。そのような革状組成物を作るためにＰＶＣ中にブレンドされるときに、ゴム状ポリマーが粉末形態にあることが高度に好ましい。
【００３５】
ポリ塩化ビニルと相溶性である広い種々の可塑剤が使用できる。この用途に高度に適切な可塑剤のいくつかの代表的な例は、ヒドロアビエチルアルコール、アビエチル酸メチル及び水素化アビエチル酸メチルのようなアビエチック誘導体；酢酸クミルフェニルのような酢酸誘導体；アジピン酸ベンジルオクチル、アジピン酸ジブチル、アジピン酸ジイソブチル、アジピン酸ジ−（２−エチルヘキシル）、アジピン酸ジイソノニル、アジピン酸ジイソオクチル、アジピン酸ジノニル、Ｃ7〜Ｃ9線状アジペート、アジピン酸ジカプリル、アジピン酸オクチルデシル（ｎ−オクチル，ｎ−デシルアジペート）、直鎖アルコールアジペート、アジピン酸ジデシル（アジピン酸ジイソデシル）、アジピン酸ジブトキシエチル、高分子量アジペート、ポリプロピレンアジペート、変性ポリプロピレンアジペートのようなアジピン酸誘導体；アゼライン酸ジシクロヘキシル、アゼライン酸ジ−（２−エチルヘキシル）、アゼライン酸ジ−ｎ−ヘキシル、低温可塑剤、アゼライン酸ジイソオクチルのようなアゼライン酸誘導体；ジエチレングリコールジベンゾエート、ジプロピレングリコールジベンゾエート、ジエチレングリコールベンゾエートとジプロピレングリコールベンゾエートとのブレンド、商標つきの低ステイン（ｌｏｗ  ｓｔａｉｎ）、ネオペンチルグリコールジベンゾエート、グリセリルトリベンゾエート、トリメチロールエタントリベンゾエート、ペンタエリトリトールトリベンゾエート、クミルフェニルベンゾエートのような安息香酸誘導体；水素化テルフェニルのようなポリフェニル誘導体；クエン酸トリエチル、クエン酸トリ−ｎ−ブチル、クエン酸アセチルトリエチル、クエン酸アセチルトリ−ｎ−ブチル、クエン酸アセタールトリブチルのようなクエン酸誘導体；ブチルエポキシステアレート、エポキシ−型可塑剤、エポキシ−型可塑剤タレート（ｔａｌｌａｔｅ）、アルキルエポキシステアレート、エポキシ化ブチルエステル、エポキシ化オクチルタレージ（ｔａｌｌａｇｅ）、エポキシ化大豆油、エポキシ化トリグリセライド、エポキシ化ソーヤビーン油、エポキシ化ひまわり油、エポキシ化−型可塑剤、エポキシ化亜麻仁油、エポキシ化タレートエステル、２−エチルヘキシル−エポキシタレート、オクチルエポキシステアレートのようなエポキシ誘導体；商標付のエステル及び混合エステルのような商標付きエステル類；クミルフェニルベンジルエーテルのようなエーテル誘導体；ブチルカルビトールホルマールのようなホルマール誘導体；フマル酸ジブチル、フマル酸ジイソオクチル、フマル酸ジオクチルのようなフマル酸誘導体；混合ジアルキルグルタレート及びジクミルフェニルグルタレートのようなグルタル酸誘導体；ジエチレングリコールジペラルゴネート、トリエチレングリコールジペラルゴネート、トリエチレングリコールジ−（２−エチルブチレート）、トリエチレングリコールジ−カプリレート−カプレート、トリエチレングリコールジ−（２−エチルヘキソネート）、トリエチレングリコールジカプリレート、テトラエチレングリコールジカプリレート、ポリエチレングリコールジ−（２−エチルヘキソエート）、ブチルフタリルブチルグリコネート、植物油脂肪酸のトリグリコールエステル��ようなグリコール誘導体；混合二塩基酸エステルのような二塩基酸誘導体；芳香族炭化水素のような石油誘導体；２，２，４−トリメチル−１，３−ペンタンジオールジイソブチレートのようなイソ酪酸誘導体；ジ（２−エチルヘキシル）イソフタレート、ジイソオクチルイソフタレート、ジオクチルイソフタレートのようなイソフタル酸誘導体；ラウリン酸ブチル、１，２−プロピレングリコールモノラウレート、エチレングリコールモノエチルエーテルラウレート、エチレングリコールモノブチルエーテルラウレート、グリセロールモノラウレート、ポリエチレングリコール−４００−ジラウレートのようなラウリン酸誘導体；ｎ−オクチル，ｎ−ドデシルトリメリテート、トリ−ｎ−オクチル−ｎ−デシルトリメリテート、トリイソノニルトリメリテート、トリイソオクチルトリメリテート、トリカプリルトリメリテート、ジイソオクチルモノイソデシルトリメリテート、トリイソデシルトリメリテート、トリ（Ｃ7-9アルキル）トリメリテート、トリ−２−エチルヘキシルトリメリテートのようなトリメリット酸誘導体；脂肪酸ニトリルのようなニトリル誘導体；オレイン酸ブチル、１，２−プロピレングリコールモノオレエート、テトラヒドロフルフリルモノオレエート、グリセロールモノオレエートのようなオレイン酸誘導体；塩素化パラフィン、ジエチレングリコールジペラルゴネート、トリエチレングリコールジペラルゴネート、２−ブトキシエチルジペラルゴネートのようなパラフィン誘導体；アセチルパラクミルフェノールのようなフェノキシ可塑剤；トリ−（２−エチルヘキシル）ホスフェート、トリブトキシエチルホスフェート、トリフェニルホスフェート、クレジルジフェニルホスフェート、トリクレジルホスフェート、トリ−イソプロピルフェニルホスフェート、アルキルアリールホスフェート、ジフェニル−キシレニルホスフェート、フェニルイソプロピルフェニルホスフェートのようなリン酸誘導体；アルキルベンゼンフタレート、ジメチルフタレート、ジブチルフタレート、ジイソブチルフタレート、ジヘキシルフタレート、ブチルオクチルフタレート、ブチルイソデシルフタレート、ブチルイソ−ヘキシルフタレート、ジイソノニルフタレート、ジオクチルフタレート、ジ−（２−エチルヘキシル）フタレート、ｎ−オクチル−ｎ−デシルフタレート、ヘキシルオクチルデシルフタレート、ジデシルフタレートジイソデシルフタレート、ジイソデシルフタレート、ジウンデシルフタレート、ブチル−エチルヘキシルフタレート、ブチルベンジルフタレート、オクチルベンジルフタレート、ジシクロヘキシルフタレート、ジフェニルフタレート、アルキルアリールフタレート及び２−エチルヘキシルイソデシルフタレートのようなフタル酸誘導体；メチルアセチルリシノレエート、ｎ−ブチルアセチルリシノレエート、グリセリルトリアセチルリシノレエートのようなリシノール酸誘導体；セバシン酸ジメチル、セバシン酸ジブチル及びセバシン酸ジブトキシエチルのようなセバシン酸誘導体；グリセリルトリ−アセトキシステアレート、ブチルアセトキシステアレート、メチルペンタクロロステアレート、及びメトキシルエチルアセトキシステアレートのようなステアリン酸誘導体；蔗糖安息香��エステルのような蔗糖誘導体；フェノールのアルキル−スルホン酸エステルのようなスルホン酸誘導体；タル油のメチルエステル及びタル油のイソオクチルエステルのようなタル油誘導体；並びにテレフタル酸ジオクチルのようなテレフタル酸誘導体を含む。
【００３６】
このような革状組成物は典型的には、ゴム状ポリマー約４０〜１６０重量部、可塑剤約１０〜約５０重量部、及びポリ塩化ビニル１００重量部あたり約０．１〜約５重量部の抗酸化剤を含む。このような革状組成物がゴム状ポリマー約６０〜１２０重量部、可塑剤約１５〜約４０重量部、及び（ＰＶＣ１００重量部あたり）約０．５〜約３重量部の抗酸化剤を含むのが典型的に好ましい。この革状組成物がゴム状ポリマー約７０〜９０重量部、可塑剤約２０〜約３０重量部、及びＰＶＣ１００重量部あたり約１〜約２重量部の抗酸化剤を含むのが典型的に最も好ましい。
【００３７】
このような組成物はまた一般に、アクリロニトリル−ブタジエン−スチレン樹脂（ＡＢＳ樹脂）を含む。本革状組成物は典型的にはＰＶＣ１００重量部あたり約１５〜約８０重量部のＡＢＳ樹脂を含む。本革状組成物は好ましくは、ＰＶＣ１００重量部あたり約２５〜約５５重量部のＡＢＳ樹脂を含む。本革状組成物がＰＶＣ１００重量部あたり約３０〜約４０重量部のＡＢＳ樹脂を含むのが一般にさらに好ましい。典型的には、望まれる色を達成するために種々の着色剤及び／または顔料が組成物にさらに加えられる。
【００３８】
本発明の革状組成物は広い種々の用途において有用である。例えば、自動車用パネルのためのスキンを製造する際に使用されるときに非常に価値があることが発見された。このようなパネルは典型的には、硬質の裏材料によって支持され、かつ本発明の革状組成物によって覆われた半硬質のウレタンフォームを含んで成る。このようなスキンは本発明の革状組成物をカレンダリングし、次にそれらを望まれるサイズ及び形に切断することによって製造される。本発明の革状組成物を用いて製造される自動車用途のためのそのようなスキンは、顕著な熱及び紫外線安定性を与える。これらは自動車パネルのスキンが乗り物の通常の寿命の間の亀裂を起こすのを防止することを補助できる。
【００３９】
本発明のゴム状ポリマーは他のハロゲン含有ポリマー（ＰＶＣに追加して）、スチレン系ポリマー（スチレンを含むポリマー、例えばアクリロニトリル−スチレン−アクリレート（ＡＳＡ）ポリマー）、ポリオレフィン、及びポリアミドとブレンドすることによって良好な熱及び紫外線抵抗を示す組成物を製造できる。そのようなポリマー組成物は広く種々の有用な製品、例えば形材、成形品、シート材料、フローリング、壁のカバー、ホース、ケーブル及び履物の製造において使用できる。実際に、どのようなタイプのポリアミド（ナイロン）でもそのようなブレンドを製造する際に利用できる。これらのナイロン類は一般にジアミンとジカルボン酸とを反応させて製造される。このようなナイロンを製造する際に利用されるジアミン及びジカルボン酸は一般に約２〜約１２の炭素原子を含む。しかし、このようなブレンドにおいて利用できるナイロンは付加重合によって製造することもできる。使用できるナイロンの代表的な例はナイロン−６，６、ナイロン−６、ナイロン−７、ナイロン−８、ナイロン−９、ナイロン−１０、ナイロン−１１、ナイロン−１２及びナイロン−６，１２を含む。これらのナイロンは典型的には約８０００〜約４００００の範囲内の数平均分子量を有し、さらに典型的には約１００００〜約２５０００の範囲内の数平均分子量を有する。使用できるポリオレフィンのいくつかの代表的な例は線状低密度ポリエチレン、高密度ポリエチレン、ポリプロピレン、ポリブチレン、及びエチレンビニルアセテート（ＥＶＡ）のような変性ポリオレフィンを含む。
【００４０】
本発明は、単に例示の目的であって本発明の範囲または実施できる方法を限定するものでない以下の実施例によって説明される。特に示さない限り、全ての部及び百分率は重量による。
【００４１】
【実施例１】
この試験において、ゴム状ポリマーを本発明の技術を利用して製造した。重合は１００リットルの容量を有する反応器内で実施した。この反応器は１１０ｒｐｍ（１分あたりの回転数）で操作される軸方向フロータービン攪拌機を備えていた。
【００４２】
反応器に７４．６ｋｇ（キログラム）の水、０．９２ｋｇのハーフエステルマレエート石鹸（Ｃ16脂肪アルコールで製造）、０．３１ｋｇの５０％水酸化カリウム水溶液、０．０６２ｋｇのドデシルベンゼンスルホン酸ナトリウム、１８．０ｋｇのｎ−ブチルアクリレート、２．６ｋｇのアクリロニトリル、５．１ｋｇのメチルアクリレート、０．３８ｋｇの１，４−ブタンジオールジメタクリレート、０．０７８ｋｇのｔ−ドデシリメルカプタン、及び０．０５８ｋｇの過硫酸カリウムを装填した。重合中、約６０℃の温度を維持した。約２５％の固体含有率が達成されたとき、０．０２５ｋｇの追加の過硫酸カリウムを加えた。重合の第１工程は約２．５時間実施した。この第１段階重合は重合の第２工程において使用されるシードポリマーラテックスの生成を生じた。
【００４３】
重合の第２工程において、１．４７ｋｇのアクリロニトリル、３．４ｋｇのスチレン、０．０５０ｋｇのジビニルベンゼン、及び０．００９ｋｇのｔ−ドデシルメルカプタンをシードポリマーラテックスを含む反応器内に装填した。重合を約３０％の固体含有率が達成されるまで進行させた。製造されたラテックスは色が白く、約６．５のｐＨを有し、約６センチポイズ（ＣＰＳ）のブルックフィールド粘度、約４９ダイン／ｃｍの表面張力、及び約８０ナノメーターの粒子サイズを有した。しかし、このラテックスは約１４８０ｐｐｍ（百万分あたりの部数）の残存アクリロニトリル濃度、約３２５ｐｐｍの残存ｎ−ブチルアクリレート、濃度及び強い臭気を有していた。残存モノマーレベルはガスクロマトグラフィーによって決定された。
【００４４】
製造したラテッスクを次に凝固し、そして乾燥したゴムを回収した。乾燥ゴムはガスクロマトグラフィーによって２４ｐｐｍの残存アクリロニトリル及び３００ｐｐｍの残存ｎ−ブチルアクリレートを含むことが決定された。乾燥したゴムは望ましくない臭気を有していた。
【００４５】
【実施例２】
この試験において、実施例１において合成したゴム状ポリマーをＰＶＣ樹脂とブレンドして皮状組成物を製造した。このブレンドは、３５部のＡＢＳ樹脂、８０部のゴム状ポリマー、２５部の可塑剤、１．５部の抗酸化剤、及び４．５部の赤色分散安定剤を１００部のＰＶＣ樹脂にブレンドすることによって製造した。
【００４６】
油加熱されたＦａｒｒｅｌ  ８インチ（２０．３ｃｍ）プラスチックスミル（１７６℃（３４９°Ｆ）において操作）をコンパウンドの製造のために使用した。全ての粉末、液体、及び安定剤をＨｏｂａｒｔミキサー中でブレンドして粗乾燥ブレンドを形成した。乾燥ブレンド及びエラストマーをミル上で結束し、そして０．０４０＋／−５ゲージでシートとして出す前に１５分間混合した。試験はミルドシート検体で行った。
【００４７】
製造された皮状組成物は、自動車用途において使用されるパネルのためのスキンコンパウンドを製造する際に利用するために高度に適したものとする物理的特性を有することが決定された。製造した皮状組成物の引張強さ、破断点伸び、１００％モジュラス及びショアＤ硬度を表Ｉ（実施例２）に報告する。皮状組成物を、その熱及び紫外線安定性を決定するためにも評価した。光老化の検討をＵＶＢ−３１３ランプを備えた促進屋外暴露テスター内で実施した。１回の老化サイクルは６時間の光及び６５℃での４時間の１００％湿度から成り、全時間までの連続繰返しサイクルを表１に報告する。試料は１インチ（２．５４ｃｍ）×３インチ（７．６２ｃｍ）のサイズであった。
【００４８】
熱老化はＡＳＴＭ  ５７３−７８空気オーブン熱老化メソードによってＡＳＴＭダイＣ検体を使用して実施した。引張特性を老化の前及び後に、２０インチ／分（５０．８ｃｍ／分）クロスヘッド速度、２．５インチ（６．３５ｃｍ）のジョー離隔、及び１インチ（２．５４ｃｍ）標線を使用してユナイテッドモデルＦＭ３０−ＤＭ１ＶＡ引張りテスターによって決定した。
【００４９】
【比較実施例３−４】
この試験において、比較の目的のために慣用のスキンコンパウンドを製造した。これらの試験において、実施例２で利用したゴム状ポリマーをＡＳＡ樹脂で置換した事実を除き、実施例２において記述したもとを同じ手順を使用した。これらのＡＳＡ樹脂は、アクリロニトリル、スチレン、及びアクリレートモノマーのターポリマーである。比較試験３において、使用したＡＳＡ樹脂はＭｏｂａｙ
Ｂａｙｍｏｄ（商標）ＫＵ３−２０６９Ａ  ＡＳＡ樹脂であり、比較例４においてＢａｙｍｏｄ（商標）ＫＵ３−２０７９Ａ  ＡＳＡ樹脂を利用した。
【００５０】
これらの慣用のスキンコンパウンドの物理的特性及びその熱及び紫外線抵抗性を、表１において本発明の皮状組成物のものと比較した。
【００５１】
【比較実施例５】
本試験において、実施例２において利用したゴム状ポリマーを架橋ニトリルゴムで置換した事実を除き、かつ使用したＡＢＳ樹脂の量を６０部へ増した事実を除き、実施例２において記述したものと同じ手順を使用して追加のスキンコンパウンドを製造した。この試験において製造した慣用のスキンコンパウンドの物理的特性並びにその熱及び紫外線抵抗を、表１において本発明の皮状組成物のものと比較した。
【００５２】
【表１】
0003943633.tif 000005
【００５３】
表１のデータを検討することによってわかるように、本発明のゴム状ポリマーで製造した皮状組成物の物理特性は、比較実施例３、４及び５において示した標準的なスキンコンパウンドに十分に匹敵する。しかし、本発明のゴム状ポリマーを利用して製造されたスキンコンパウンドは、１１０℃で１９９２時間経過後の非常に改善された熱老化特性を有していた。１２１℃熱抵抗性は比較実施例３に示した熱安定性に匹敵することが証明された。しかし、本発明のゴム状ポリマーを利用して製造したスキンコンパウンドは比較実施例４及び比較実施例５において製造したスキンコンパウンドに比較して非常に改善された１２１℃における熱抵抗性を有した。実施例２において製造した皮状組成物は、比較実施例３、４及び５において製造した標準的なスキンコンパウンドの双方よりも優れていることが証明された。従って、本発明のスキンコンパウンドは、ＡＳＡ樹脂で製造した通常のスキン化合物よりも大きい紫外線に対する抵抗性を示す。
【００５４】
【実施例６】
この試験において、ゴム状ポリマーを実施例１において使用した手順と類似した手順を利用して合成した。重合は１００リットルの容量を有する反応器内で実施した。この反応器は１１０ｒｐｍ（１分あたりの回転数）で操作される軸方向フロータービン攪拌機を備えていた。反応器に最初に、７０．９２ｋｇの水、０．８７ｋｇのドデシルモノマレエート、０．４０ｋｇの５０％水酸化カリウム水溶液、０．０６ｋｇのドデシルベンゼンスルホン酸ナトリウム、０．０６ｋｇのピロリン酸ナトリウム、０．０５ｋｇのトリエタノールアミン、２２．１３ｋｇのｎ−ブチルアクリレート、２．６０ｋｇのアクリロニトリル、１．３０ｋｇのメチルメタクリレート、０．６５ｋｇの１，４−ブタンジオールジメタクリレート、０．０８ｋｇのｔ−ドデシリメルカプタン、及び１．５６ｋｇの５％過硫酸カリウム溶液を装填した。重合中、約３５℃の温度を維持した。約２４％の固体含有率が達成されたとき、０．５２ｋｇの追加の過硫酸カリウム溶液を加えた。重合の第１工程は約２．５時間実施した。この第１段階重合は重合の第２工程において使用されるシードポリマーラテックスの生成を生じた。
【００５５】
重合の第２工程において、１．４９ｋｇのアクリロニトリル、３．４７ｋｇのスチレン、０．０５０ｋｇのジビニルベンゼン、及び９．３ｍｇのｔ−ドデシルメルカプタンをシードポリマーラテックスを含む反応器内に装填した。次に重合温度を７０℃へ上げ、そして重合を継続させた。重合が完了した後、製造したラテックスを凝固し、そして乾燥したゴムを回収した。
【００５６】
【実施例７】
この試験において、本発明の技術を利用して２リットルガラス反応器中でゴム状ポリマーを製造した。採用した手順において、１１２６ｇの水、５．９３ｇの５０％水酸化カリウム水溶液、１４．０ｇのヘキサデシルモノマレエート、１．０ｇの３０％ドデシルベンゼンスルホン酸ナトリウム溶液、１．０ｇのピロリン酸ナトリウム、２３１ｇのｎ−ブチルアクリレート、１０５ｇのアクリロニトリル、４２ｇの２−エチルヘキシルアクリレート、４２ｇのメチルアクリレート、８．４ｇの１，４−ブタンジオールジメタクリレート、０．８４ｇのｔ−ドデシリメタクリレート、８．３ｇの５％トリエタノールアミン水溶液、及び２４．９ｇの５％過硫酸カリウム溶液を反応器に最初に装填した。重合の第１工程の間、約３５℃の温度を維持した。約２０％の固体含有率が達成されたとき、温度を約６０℃に上げ、２４ｇの追加のアクリロニトリル、５６ｇのスチレン、０．９６ｇのジビニルベンゼン、及び０．１６ｇのｔ−ドデシルメルカプタンを反応器に加えた。重合が完了した後、製造したラテックスを凝固させ、そしてゴムを回収した。
【００５７】
【実施例８】
この試験において、本発明の技術を利用して２リットルガラス反応器中でゴム状ポリマーを製造した。採用した手順において、１１２６ｇの水、５．９３ｇの５０％水酸化カリウム水溶液、１４．０ｇのヘキサデシルモノマレエート、１．０ｇの３０％ドデシルベンゼンスルホン酸ナトリウム溶液、１．０ｇのピロリン酸ナトリウム、１６８ｇのｎ−ブチルアクリレート、１０５ｇのアクリロニトリル、１０５ｇの２−エチルヘキシルアクリレート、４２ｇのメチルアクリレート、６．３ｇの１，４−ブタンジオールジメタクリレート、０．４４ｇのｔ−ドデシリメタクリレート、８．３ｇの５％トリエタノールアミン水溶液、及び２４．９ｇの５％過硫酸カリウム溶液を反応器に最初に装填した。重合の第１工程の間、約３５℃の温度を維持した。約２０％の固体含有率が達成されたとき、温度を約６０℃に上げ、２４ｇの追加のアクリロニトリル、５６ｇのスチレン、０．９６ｇのジビニルベンゼン、及び０．１６ｇのｔ−ドデシルメルカプタンを反応器に加えた。重合が完了した後、製造したラテックスを凝固させ、そしてゴムを回収した。
【００５８】
【実施例９〜１２】
この一連の試験において、実施例１、６、７及び８において製造したゴム状ポリマーをＰＶＣ中にブレンドすることによって製造した。使用した手順において、４０部のゴム状ポリマーを１００部のＰＶＣ中にブレンドした。製造したブレンドは５０部のＤＯＰ及び３部のＢａ／Ｚｎをも含んでいた。このブレンドは、各成分をミル中で１８０℃において６分間混合し、次にそれらを試料へと１８０℃においてプレスすることによって製造した。製造した試料を次にその物理的特性を決定するために試験した。
【００５９】
製造した試料の物理的特性を表２に報告する。実施例９において製造したブレンドは実施例１のゴム組成物を含んでおり、実施例１０のブレンドは実施例６のゴム組成物を含んでおり、実施例１１のブレンドは実施例７のゴム組成物を含んでおり、そして実施例１２のブレンドは実施例８のゴム組成物を含んでいた。
【００６０】
【表２】
0003943633.tif 000006
【００６１】
表２からわかるように、実施例１、６、７及び８において製造したゴム状ポリマーの全ては良好な物理的特性を有する皮状組成物へと加工することができた。事実、製造した皮状組成物はクラッシュパネルのような自動車内部パネルにおいて使用するためのスキンを製造する際に利用するための優秀な特性の組合せを示した。
【００６２】
【実施例１３】
この試験において、実施例１において製造したラテックスを凝固する前に脱臭した。このことは室温（約２２℃）においてラテックスに０．５重量％（ラテックス全重量を基準として）のエタノールアミンを加えることによって達成された。１日後、残存アクリロニトリルのレベルは１４８０ｐｐｍから５１ｐｐｍへ低下し、そして残存ｎ−ブチルアクリレートのレベルは３２５ｐｐｍから３０ｐｐｍへ低下した。３日後には残存ｎ−ブチルアクリレートのレベルは検出できなかった。
【００６３】
脱臭したラテックスを続いて凝固し、そして乾燥ゴムを回収した。アクリロニトリル及びｎ−ブチルアクリレートの残存レベルは非常に低く、乾燥ゴム中にガスクロマトグラフィーによって検出できなかった。回収した乾燥ゴムは望ましくない臭気を有しなかった。
【００６４】
ある代表的な態様と詳細とを本発明を例示する目的で示してきたが、本発明の範囲から逸脱することなく種々の変更及び修正がなし得ることは本技術分野の当業者には明らかである。